(57)【要約】【課題】充電レート特性を向上した黒鉛から構成される活物質粒子及びそれを用いたリチウムイオン二次電池を提供する。【解決手段】炭素安定同位体１３Ｃ含む黒鉛から構成され、前記黒鉛中における前記炭素安定同位体１３Ｃの含有量は、炭素安定同位体比δ１３Ｃで−３０〜−１５‰である、活物質粒子を用いる。【選択図】図１
2019145297.tif 000002
【特許請求の範囲】
【請求項１】
炭素安定同位体１３Ｃ含む黒鉛から構成され、
前記黒鉛中における前記炭素安定同位体１３Ｃの含有量は、炭素安定同位体比δ１３Ｃで−３０〜−１５‰である、活物質粒子。
【請求項２】
請求項１に記載の活物質粒子を有する負極と、セパレータと、前記セパレータを介して前記負極に対向する正極と、電解質と、を備える、リチウムイオン二次電池。
【発明の詳細な説明】
【技術分野】
【０００１】
本発明は活物質粒子及びそれを用いたリチウムイオン二次電池に関する。
【背景技術】
【０００２】
リチウムイオン二次電池の負極活物質として、一般的に黒鉛が広く用いられている。黒鉛は層間に可逆的にリチウムイオンを挿入脱離することができる。黒鉛は安定的にリチウムイオンを挿入脱離できる一方で、リチウムイオンが溶媒から黒鉛の層間に移動し、黒鉛の層間をリチウムイオンが移動する速度が充電の速度を決める律速過程になっている。
【０００３】
リチウムイオンの移動速度を速め、充電速度を高めるために、黒鉛の粒子径を小さくする等の試みがなされている（特許文献１）。黒鉛粒子を小さくすることにより見かけ上の充電速度が向上するが、リチウムイオンが層間を移動する速度は変化していない。従って、黒鉛の粒子径を小さくしても充電速度の向上には限界がある。
【先行技術文献】
【特許文献】
【０００４】
【特許文献１】特開２０１３−４３０７
【発明の概要】
【発明が解決しようとする課題】
【０００５】
従来技術の方法では未だ諸特性は満足されず、中でも充電レート特性を向上することが求められている。
【０００６】
本発明は、上記従来技術の有するガス発生の課題に鑑みてなされたものであり、充電レート特性を向上することが可能な活物質粒子及びそれを用いたリチウムイオン二次電池を提供する。
【課題を解決するための手段】
【０００７】
上記課題を解決するために、本発明に係る活物質粒子は、炭素安定同位体１３Ｃ含む黒鉛から構成され、前記黒鉛中における前記炭素安定同位体１３Ｃの含有量は、炭素安定同位体比δ１３Ｃで−３０〜−１５‰である。
【０００８】
上記本発明に係る活物質粒子及びそれを用いたリチウムイオン二次電池を用いることで充電レート特性を向上することが可能となる。
【発明の効果】
【０００９】
本発明に係る活物質粒子を用いることでリチウムイオン二次電池の充電レート特性が向上することが可能となる。
【図面の簡単な説明】
【００１０】
【図１】本実施形態に係るリチウムイオン二次電池の模式断面図である。
【発明を実施するための形態】
【００１１】
以下、図面を参照しながら本発明の活物質の好適な実施形態について詳細に説明する。ただし、本発明の活物質粒子は、以下の実施形態に限定されるものではない。また、図面の寸法比率は図示の比率に限られるものではない。
【００１２】
＜活物質粒子＞
本実施形態に係る活物質粒子は黒鉛から構成される。黒鉛の成分元素である炭素は、１２Ｃを主として含み、炭素安定同位体１３Ｃを、炭素安定同位体比δ１３Ｃで−３０〜−１５‰含有する。
本発明において、炭素安定同位体比は、同位体質量分析装置によって測定し、数値は、下記式（１）にて算出した値である。
σ１３Ｃ＝（試料の１３Ｃ／１２Ｃモル比）／（標準試料の１３Ｃ／１２Ｃモル比−１）×１０００・・・（１）
【００１３】
本実施形態に係る同位体質量分析装置を用いた測定において、標準試料は矢石の１２Ｃが９８．８９４％、１３Ｃが１．１０６％のものを用いることができる。
【００１４】
黒鉛に炭素安定同位体１３Ｃが炭素安定同位体比δ１３Ｃで−３０〜−１５‰含有されることにより、活物質粒子は下記の効果を奏する。
１３Ｃは、１２Ｃに比べ電子密度が高いと考えられており、１２Ｃに対して１３Ｃがある程度存在することによって、炭素から構成された黒鉛に分極が生じると考えられる。黒鉛が炭素安定同位体１３Ｃを炭素安定同位体比δ１３Ｃで−３０‰以上−１５‰以下含むと、活物質粒子には、結晶格子へのリチウムイオンの移動速度が向上する程度に分極が生じると推察される。これにより、上記黒鉛を用いた電極の充電レート特性が向上するものと考えられる。
【００１５】
一方、炭素安定同位体１３Ｃが炭素安定同位体比δ１３Ｃで−１５‰より多いと、黒鉛に含まれる炭素のうち１３Ｃの割合が多くなるため、活物質粒子の分極の程度が弱くなり、結晶格子へのリチウムイオンの移動速度が低下し、充電レート特性が低下する。また、−３０‰より少ないと、黒鉛に含まれる炭素のうち１３Ｃの割合が少なくなるため、黒鉛の分極が小さくなり、結晶格子へのリチウムイオンの移動速度が低下する。これにより、上記黒鉛を用いた電極の充電レート特性が低下するものと考えられる。
【００１６】
充電レート特性を一層向上する観点で、黒鉛は、炭素安定同位体１３Ｃを炭素安定同位体比δ１３Ｃで、−３０‰以上−１５‰以下含むことが好ましく、−２５‰以上−２０‰以下含むことがより好ましい。
【００１７】
炭素安定同位体１３Ｃは、黒鉛の表面、又は、黒鉛を構成する複数の炭素結晶子の界面に偏在していることが好ましい。リチウムイオンの移動速度は、炭素の層状構造の端部を通過する速度が律速となるものと考えられる。炭素の層状構造の端部は、黒鉛の表面、すなわち黒鉛と電解液との界面、又は、炭素の結晶子と結晶子との界面である。したがって、１３Ｃが黒鉛と電解液との界面、又は、複数の炭素結晶子の界面に多く存在するほうが、負に分極した静電的な引力がリチウムイオンに作用し、リチウムイオンの移動速度が向上するものと推察される。
【００１８】
活物質粒子の径は、０．１〜３０μｍであることが好ましく、０．５〜２５μｍであることがより好ましく、１〜２０μｍであることがさらに好ましい。
【００１９】
活物質粒子の径は、以下のように測定する。高分解能走査型電子顕微鏡で観察したイメージに基づいて、活物質粒子の投影面積から投影面積円相当径を測定する。投影面積円相当径とは、活物質粒子の投影面積と同じ投影面積を持つ球を想定し、その球の直径（円相当径）を粒子径として表したものである。２０個の活物質粒子に対してそれぞれ投影面積円相当径を測定し、その平均値を活物質粒子の径とする。
【００２０】
活物質粒子は、例えば、下記の方法によって作製することができる。黒鉛の原料は石炭ピッチ、石油ピッチなどから選ばれる。同位体比率は産地により異なるため、適度に同位体比が異なる２種類以上の原料を混合することが好ましい。混合した原料は２８００℃〜３０００℃で焼成し、黒鉛化する。
【００２１】
＜電極及び当該電極を用いたリチウム二次電池＞
本実施形態に係る活物質粒子を用いた電極、及び当該電極を用いたリチウムイオン二次電池について説明する。本実施形態に係る電極は、集電体と、上記活物質粒子を含み上記集電体上に設けられた活物質層と、を備える電極である。図２は、当該電極を用いた本実施形態に係るリチウムイオン二次電池１００の模式断面図である。
【００２２】
リチウムイオン二次電池１００は、主として、積層体３０、積層体３０を密閉した状態で収容するケース５０、及び積層体３０に接続された一対のリード６０，６２を備えている。
【００２３】
積層体３０は、一対の正極１０、負極２０がセパレータ１８を挟んで対向配置されたものである。正極１０は、板状（膜状）の正極集電体１２上に正極活物質層１４が設けられたものである。負極２０は、板状（膜状）の負極集電体２２上に負極活物質層２４が設けられたものである。正極活物質層１４及び負極活物質層２４がセパレータ１８の両側にそれぞれ接触している。正極集電体１２及び負極集電体２２の端部には、それぞれリード６０，６２が接続されており、リード６０，６２の端部はケース５０の外部にまで延びている。
【００２４】
以下、正極１０及び負極２０を総称して、電極１０、２０といい、正極集電体１２及び負極集電体２２を総称して集電体１２、２２といい、正極活物質層１４及び負極活物質層２４を総称して活物質層１４、２４という。
【００２５】
まず、電極１０、２０について具体的に説明する。
【００２６】
（負極２０）
負極集電体２２は、導電性の板材であればよく、例えば、アルミニウム、銅、ニッケル箔の金属薄板を用いることができる。負極活物質層２４は、活物質、結合剤、必要に応じた量の導電材を含むものである。結合剤は、活物質同士を結合すると共に、活物質と負極集電体２２とを結合している。
【００２７】
負極活物質として、本実施形態に係る活物質粒子を使用することができる。本実施形態に係る活物質粒子は、その性能が維持できる範囲において、黒鉛以外に微量の不純物が含まれる場合がある。
【００２８】
結合剤の材質としては、上述の結合が可能であればよく、例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂が挙げられる。
【００２９】
上記の他に、結合剤として、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００３０】
上記の他に、結合剤として、例えば、ポリエチレン、ポリプロピレン、ポリエチレンテレフタレート、芳香族ポリアミド、ポリアミドイミド、セルロース、スチレン・ブタジエンゴム、イソプレンゴム、ブタジエンゴム、エチレン・プロピレンゴム等を用いてもよい。また、スチレン・ブタジエン・スチレンブロック共重合体、その水素添加物、スチレン・エチレン・ブタジエン・スチレン共重合体、スチレン・イソプレン・スチレンブロック共重合体、その水素添加物等の熱可塑性エラストマー状高分子を用いてもよい。更に、シンジオタクチック１，２−ポリブタジエン、エチレン・酢酸ビニル共重合体、プロピレン・α−オレフィン（炭素数２〜１２）共重合体、ポリアクリル酸、ポリアクリル酸リチウム、カルボキシメチルセルロース等を用いてもよい。
【００３１】
結合剤として、電子伝導性の導電性高分子やイオン伝導性の導電性高分子を用いてもよい。電子伝導性の導電性高分子としては、例えば、ポリアセチレン等が挙げられる。この場合は、結合剤が導電材の機能も発揮するので、導電材を添加しなくてもよい。
【００３２】
イオン伝導性の導電性高分子としては、例えば、リチウムイオン等のイオンの伝導性を有するものを使用することができ、例えば、高分子化合物（ポリエチレンオキシド、ポリプロピレンオキシド等のポリエーテル系高分子化合物、ポリエーテル化合物の架橋体高分子、ポリエピクロルヒドリン、ポリフォスファゼン、ポリシロキサン、ポリビニルピロリドン、ポリビニリデンカーボネート、ポリアクリロニトリル等）のモノマーと、ＬｉＢＦ４、ＬｉＰＦ６、Ｌｉ（ＣＦ３ＳＯ２）２Ｎ、ＬｉＮ（Ｃ２Ｆ５ＳＯ２）２、ＬｉＢＯＢ、ＬｉＦＳＩ等のリチウム塩又はリチウムを主体とするアルカリ金属塩と、を複合化させたもの等が挙げられる。複合化に使用する重合開始剤としては、例えば、上記のモノマーに適合する光重合開始剤または熱重合開始剤が挙げられる。
【００３３】
負極活物質層２４に含まれる結合剤の含有率は、活物質層の質量を基準として０．５〜６質量％であることが好ましい。結合剤の含有率が０．５質量％未満となると、結合剤の量が少なすぎて強固な活物質層を形成できなくなる傾向が大きくなる。また、結合剤の含有率が６質量％を超えると、電気容量に寄与しない結合剤の量が多くなり、十分な体積エネルギー密度を得ることが困難となる傾向が大きくなる。また、この場合、特に結合剤の電子伝導性が低いと活物質層の電気抵抗が上昇し、十分な電気容量が得られなくなる傾向が大きくなる。
【００３４】
導電材としては、例えば、カーボンブラック類、炭素材料、銅、ニッケル、ステンレス、鉄等の金属微粉、炭素材料及び金属微粉の混合物、ＩＴＯ等の導電性酸化物が挙げられる。
【００３５】
（正極１０）
正極集電体１２は、導電性の板材であればよく、例えば、アルミニウム、銅、ニッケル箔の金属薄板を用いることができる。正極活物質層１４は、活物質、結合剤、必要に応じた量の導電材を含むものである。結合剤、導電材は、それぞれ、負極と同様のものを使用できる。
【００３６】
正極活物質の材質としては、特に限定されず、公知の電池用の正極活物質を使用できる。例えば、正極活物質としては、リチウムイオンを吸蔵放出することができる材料であれば特に限定されず、公知の電池用の正極活物質を使用できる。正極活物質としては、例えば、遷移金属含有酸化物、リン酸化合物、ケイ酸化合物、ホウ酸化合物、硫化物よりなる１種類以上を含むものが活物質として挙げられる。遷移金属含有酸化物は、具体的には、リチウム元素と、Ｍｎ、Ｃｏ、Ｎｉ、Ａｌ、Ｂａ、Ｃａ、Ｃｕ、Ｆｅ、Ｍｇ、Ｔｉ、Ｖ、Ｚｎ、Ｗ、Ｍｏ、Ｎｂ、Ｚｒからなる群から選択される少なくとも１種の元素とを含む酸化物であり、具体的には、ＬｉＣｏＯ２、ＬｉＮｉ０．８５Ｃｏ０．１Ａｌ０．０５、ＬｉＮｉ１／３Ｍｎ１／３Ｃｏ１／３、Ｌｉ１．２Ｍｎ０．５５Ｎｉ０．３Ｃｏ０．１５Ｏ２、ＬｉＣｏ０．９５Ｍｇ０．０５Ｏ２等が挙げられる。リン酸化合物としてはＬｉＦｅＰＯ４、ＬｉＶＯＰＯ４、Ｌｉ３Ｖ２（ＰＯ４）３などが挙げられる。
【００３７】
次に、本実施形態に係る電極１０，２０の製造方法について説明する。
（電極１０，２０の製造方法）
本実施形態に係る電極１０，２０の製造方法は、電極活物質層１４，２４の原料である塗料を、集体上に塗布する工程（以下、「塗布工程」ということがある。）と、集電体上に塗布された塗料中の溶媒を除去する工程（以下、「溶媒除去工程」ということがある。）と、を備える。
【００３８】
（塗布工程）
塗料を集電体１２、２２に塗布する塗布工程について説明する。塗料は、上記活物質、結合剤、及び溶媒を含む。塗料には、これらの成分の他に、例えば、活物質の導電性を高めるための導電材が含まれていてもよい。溶媒としては、例えば、Ｎ−メチル−２−ピロリドン、Ｎ，Ｎ−ジメチルホルムアミド等を用いることができる。
【００３９】
活物質、結合剤、溶媒、導電材等の塗料を構成する成分の混合方法は特に制限されず、混合順序もまた特に制限されない。例えば、まず、活物質、導電材及び結合剤を混合し、得られた混合物に、Ｎ−メチル−２−ピロリドンを加えて混合し、塗料を調整する。
【００４０】
上記塗料を、集電体１２、２２に塗布する。塗布方法としては、特に制限はなく、通常電極を作製する場合に採用される方法を用いることができる。例えば、スリットダイコート法、ドクターブレード法が挙げられる。
【００４１】
（溶媒除去工程）
続いて、集電体１２、２２上に塗布された塗料中の溶媒を除去する。除去法は特に限定されず、塗料が塗布された集電体１２、２２を、例えば８０℃〜１５０℃の雰囲気下で乾燥させればよい。
【００４２】
そして、このようにして活物質層１４、２４が形成された電極を、その後、必要に応じて例えば、ロールプレス装置等によりプレス処理すればよい。ロールプレスの線圧は例えば、１０〜５０ｋｇｆ／ｃｍとすることができる。
【００４３】
以上の工程を経て、本実施形態に係る電極を作製することができる。
【００４４】
本実施形態に係る電極によれば、負極活物質として本実施形態に係る活物質粒子を用いるため、充電レート特性に優れた電極が得られる。
【００４５】
ここで、上述のように作製した電極を用いたリチウムイオン二次電池１００の他の構成要素を説明する。
【００４６】
電解質は、正極活物質層１４、負極活物質層２４、及び、セパレータ１８の内部に含有させるものである。電解質としては、特に限定されず、例えば、本実施形態では、リチウム塩を含む電解質溶液（電解質水溶液、有機溶媒を使用する電解質溶液）を使用することができる。ただし、電解質水溶液は電気化学的に分解電圧が低いことにより、充電時の耐用電圧が低く制限されるので、有機溶媒を使用する電解質溶液（非水電解質溶液）であることが好ましい。電解質溶液としては、リチウム塩を非水溶媒（有機溶媒）に溶解したものが好適に使用される。リチウム塩としては、例えば、ＬｉＰＦ６、ＬｉＣｌＯ４、ＬｉＢＦ４、ＬｉＡｓＦ６、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２、ＬｉＢＯＢ、ＬｉＦＳＩ等の塩が使用できる。なお、これらの塩は１種を単独で使用してもよく、２種以上を併用してもよい。
【００４７】
また、有機溶媒としては、例えば、プロピレンカーボネート、エチレンカーボネート、及び、ジエチルカーボネート等、又は、これらの水素原子をフッ素原子で置換した、フルオロプロピレンカーボネート、フルオロエチレンカーボネート、フルオロジエチルカーボネート等が好ましく挙げられる。これらは単独で使用してもよく、２種以上を任意の割合で混合して使用してもよい。
【００４８】
なお、本実施形態において、電解質は液状以外にゲル化剤を添加することにより得られるゲル状電解質であってもよい。また、電解質溶液に代えて、固体電解質（固体高分子電解質又はイオン伝導性無機材料からなる電解質）が含有されていてもよい。
【００４９】
セパレータ１８は、電気絶縁性の多孔体であり、例えば、ポリエチレン、ポリプロピレン、ポリオレフィン、ポリアミド、ポリイミド、ポリアミドイミドからなるフィルムの単層体、積層体や上記樹脂の混合物の延伸膜、或いは、セルロース、ポリエステル及びポリプロピレンからなる群より選択される少なくとも１種の構成材料からなる繊維不織布が挙げられる。
【００５０】
ケース５０は、その内部に積層体３０及び電解質溶液を密封するものである。ケース５０は、電解液の外部への漏出や、外部からの電気化学デバイス１００内部への水分等の侵入等を抑止できる物であれば特に限定されない。例えば、ケース５０として、図２に示すように、金属箔５２を高分子膜５４で両側からコーティングした金属ラミネートフィルムを利用できる。金属箔５２としては例えばアルミ箔を、高分子膜５４としてはポリプロピレン等の膜を利用できる。例えば、外側の高分子膜５４の材料としては融点の高い高分子例えばポリエチレンテレフタレート（ＰＥＴ）、ポリアミド等が好ましく、内側の高分子膜５４の材料としてはポリエチレン（ＰＥ）、ポリプロピレン（ＰＰ）等が好ましい。
【００５１】
リード６０，６２は、アルミ等の導電材料から形成されている。
【００５２】
そして、公知の方法により、リード６０、６２を正極集電体１２、負極集電体２２にそれぞれ溶接し、正極１０の正極活物質層１４と負極２０の負極活物質層２４との間にセパレータ１８を挟んだ状態で、電解液と共にケース５０内に挿入し、ケース５０の入り口をシールすればよい。
【００５３】
以上、本発明の活物質粒子、それを用いた電極、当該電極を備えるリチウムイオン二次電池の好適な一実施形態について詳細に説明したが、本発明は上記実施形態に限定されるものではない。
【００５４】
例えば、本発明の活物質粒子を用いた電極は、リチウムイオン二次電池以外の電気化学素子にも用いることができる。電気化学素子としては、リチウムキャパシタ等の電気化学キャパシタ等が挙げられる。これらの電気化学素子は、自走式のマイクロマシン、ＩＣカードなどの電源や、プリント基板上又はプリント基板内に配置される分散電源の用途に使用することが可能である。
【実施例】
【００５５】
（実施例１〜５、比較例１、２）
σ１３Ｃが−２０‰の石油ピッチとσ１３Ｃが−２５‰の石油ピッチを混合して所定のσ１３Ｃの原料を作製した。さらに環状炉を１Ｐａまで減圧し、７００℃に加熱した状態で、１３Ｃの純度が９９％の１３Ｃメタンガスと１２Ｃの純度が９９．９％の１２Ｃメタンガスとの混合ガス（１２Ｃ／１３Ｃ混合メタンガス）を流すことにより炭素粒子を得た。１３Ｃメタンガスと１２Ｃメタンガスとの混合比を変化させることにより、１２Ｃ／１３Ｃ混合比を調整した。石油ピッチ原料とメタンガスから得られた炭素を混合し、アルゴン雰囲気中２８００℃で焼成することにより、実施例１〜５、比較例１、２の黒鉛を得た。
【００５６】
得られた黒鉛の炭素安定同位体比δ１３Ｃを測定した結果を表１に記載する。
＜負極の作製＞
活物質粒子としての上記により作製した黒鉛と、バインダーとしてのカルボキシメチルセルロースとスチレンブタジエンゴムとアセチレンブラックを９５：１：２：２で混合したものを、溶媒である水に分散させてスラリーを調製した。このスラリーを集電体である銅箔上に塗布し、乾燥させた後、圧延を行い、活物質層が形成された電極（負極）を得た。
【００５７】
＜正極の作製＞
活物質としてＬｉＣｏＯ２とポリフッ化ビニリデン（ＰＶＤＦ）及びアセチレンブラックを混合したものとを、溶媒であるＮ−メチル−２−ピロリドン（ＮＭＰ）中に分散させてスラリーを調製した。なお、スラリーにおいて、活物質とアセチレンブラックとＰＶＤＦとの質量比が９６：２：２となるように、スラリーを調製した。このスラリーを集電体であるアルミニウム箔上に塗布し、乾燥させた後、圧延を行い、電極（正極）を得た。
【００５８】
＜リチウムイオン二次電池の作製＞
作製した正極及び負極並びにセパレータを、所定の型に打ち抜いた。セパレータとしては、ポリエチレン多孔質膜とポリアミドイミドの多孔質層の２層構造を持つ膜を用いた。負極、セパレータ、正極、セパレータ、負極の順に積層し、正極及び負極のいずれか１つと、１つのセパレータとの組み合わせを１層として、これを６つ重ねて６層の積層体を作製した。電解液にはエチレンカーボネート（ＥＣ）とジエチルカーボネート（ＤＥＣ）を質量比で３：７となるように混合した溶媒に、ＬｉＰＦ６が１Ｍとなるよう溶解させたものを電解液として用いた。上記積層体を、アルミラミネートパックに入れ、このアルミラミネートパックに、電解液を注入した後、真空シールし、リチウムイオン二次電池を作製した。
【００５９】
＜レート特性の測定＞
作製したリチウムイオン二次電池を用いて、充電レートを０．２Ｃ（２５℃で定電流放電を行ったときに５時間で放電終了となる電流値）として充電し、０．２Ｃで放電し、その後０．２Ｃで充電し、２Ｃで放電した。０．２Ｃで放電した場合と２Ｃで放電した場合の放電容量の比を求め、レート特性とした。
【００６０】
【表１】
2019145297.tif 000003
【符号の説明】
【００６１】
１０・・・正極，２０・・・負極、１２・・・正極集電体、１４・・・正極活物質層、１８・・・セパレータ、２２・・・負極集電体、２４・・・負極活物質層、３０・・・発電要素、５０・・・ケース、６０，６２・・・リード、１００・・・リチウムイオン二次電池。
【図１】
2019145297.tif 000004